(57)【要約】【課題】熱転写記録時における離型性不足の解消と、熱転写層における泡スジ等の発生を抑えることを可能とし、熱転写記録時に熱転写層と被熱転写体表面とが不要に融着することなく、しかも熱転写層における泡スジ等の欠陥に起因する転写画像の外観上の抜け等を発生させることもなく、良好な熱転写が行われるようにした熱転写記録媒体の提供を課題とする。【解決手段】支持体上の少なくとも一方の面に熱転写層が少なくとも設けられている熱転写記録媒体であって、前記熱転写層には少なくともバインダー及び２種類以上の離型剤が含有されていることを特徴とする熱転写記録媒体。【選択図】図１
2010131927.tif 000002
【特許請求の範囲】
【請求項１】
支持体上の少なくとも一方の面に熱転写層が少なくとも設けられている熱転写記録媒体であって、前記熱転写層には少なくともバインダー及び２種類以上の離型剤が含有されていることを特徴とする熱転写記録媒体。
【請求項２】
前記２種類以上の離型剤のうち、少なくとも２種類がフッ素系及びシリコーン系の離型剤であることを特徴とする、請求項１に記載の熱転写記録媒体。
【請求項３】
前記シリコーン系の離型剤の重量比率が、前記フッ素系の離型剤を１としたときに、０．００１〜１．０であることを特徴とする、請求項２に記載の熱転写記録媒体。
【請求項４】
前記２種類以上の離型剤の総重量比率が、前記熱転写層中の固形分重量を１としたときに、０．００１〜０．１であることを特徴とする、請求項１から３のいずれか１項に記載の熱転写記録媒体。
【請求項５】
前記支持体と前記熱転写層との間に易接着層が設けられていることを特徴とする、請求項１から４のいずれか１項に記載の熱転写記録媒体。
【請求項６】
前記熱転写層には染料が含有されていることを特徴とする、請求項１から５のいずれか１項に記載の熱転写記録媒体。
【発明の詳細な説明】
【技術分野】
【０００１】
本発明は、被熱転写体上に文字または絵柄等の画像を形成するための熱転写層が支持体上に設けられてなる熱転写記録媒体に関する。
【背景技術】
【０００２】
従来から、文字または絵柄等の画像を被熱転写体に熱転写により記録する熱転写記録方式として、昇華型熱転写記録方式または溶融型熱転写記録方式等が採用されている。
【０００３】
昇華型熱転写記録方式の場合は、支持体上に染料やバインダー等を含む熱転写層等を設けた熱転写記録媒体の熱転写層表面と、他の支持体上に染料を受容する受容層を設けた被熱転写体の受容層表面とを互いに重ね合わせ、熱転写記録媒体の熱転写層を設けていない面から文字または絵柄等の画像に係る画像情報により温度制御されたサーマルヘッド等で加熱することにより、熱転写層中の染料を昇華させ、受容層へ移行させることで、所望の文字または絵柄等の画像を熱転写記録している。
【０００４】
一方、溶融型熱転写記録方式の場合は、支持体上に顔料やワックス等を含む熱溶融性の熱転写層を設けた熱転写記録媒体の熱転写層表面と、他の支持体上に受容層を設けた被熱転写体の受容層表面とを互いに重ね合わせ、サーマルヘッド等により加熱することで、熱転写層の一部を受容層側へ融着・転移させることで、所望の文字または絵柄等の画像を熱転写記録している。
【０００５】
上記の熱転写記録方式のうち、昇華型熱転写記録方式は、文字や図表等のモノクロプリントや、デジタルカメラ画像またはコンピューターグラフィックス画像等のカラープリントに広く採用されている。
【０００６】
ところで、昇華型熱転写記録方式による熱転写記録においては、熱転写記録媒体の熱転写層表面と被熱転写体表面とが互いに重ね合わされて印画が行われる際に、離型性の不足に起因する被熱転写体表面への融着や、それに伴う転写画像の乱れ等が発生することが少なくない。そのような問題を解決するために、いくつかの方法が提案されている。例えば特許文献１では、熱転写層に離型剤として特定のリン酸エステルを含有させることで、熱転写記録後の熱転写層表面と被熱転写体との間での剥離が良好となり、安定した画像が記録できると提案している。また特許文献２では、熱転写層にフッ素系界面活性剤を含有させることで、染料受容層表面に耐指紋性、耐可塑剤性等に優れる画像が記録できると提案している。
【特許文献１】特許第３７７６７０４号公報
【特許文献２】特許第３０７３０２６号公報
【発明の開示】
【発明が解決しようとする課題】
【０００７】
しかしながら、特許文献１の方法では、特定のリン酸エステルを用いていることから、材料が高価となってしまう。また染料の種類によっては、リン酸エステルと染料とが反応して、熱転写層形成用のインキの色相が変化してしまうといった問題が生じることがある。さらに、被熱転写体の種類によっては離型性が足りず、熱転写層と融着してしまうという問題が生じることもある。
【０００８】
さらに、特許文献２の方法は、熱転写層がフッ素系界面活性剤を含むことで、染料受容層表面に耐指紋性、耐可塑剤性等に優れる画像を与えることができるという特徴の他に、
離型性が向上するという特徴が挙げられるが、フッ素系界面活性剤の表面張力の低さから熱転写層形成用のインキに泡が発生し、熱転写記録媒体の表面に泡スジ等ができてしまい、その結果印画物に抜け等が生じてしまうことがある。
【０００９】
本発明は、上記の問題点に鑑みなされたもので、熱転写層表面と被熱転写体表面とが互いに重ね合わされた状態で熱転写記録が行われる際に加えられる熱による被熱転写体表面への不要な融着が防止できると共に、泡が発生しないようにした熱転写層形成用材料で熱転写層が構成されているが故に表面に泡スジ等の欠陥が生じ難くなっていて、抜け等の欠陥が発生せずに所望の印画が行えるようにした熱転写記録媒体の提供を目的とする。
【課題を解決するための手段】
【００１０】
以上のような状況の下、本発明者らが鋭意研究の結果、支持体の少なくとも一方の面に熱転写層が設けられている熱転写記録媒体において、熱転写層に少なくとも２種類以上の離型剤を存在させることにより、熱転写記録時における離型性不足が解消し、熱転写層における泡スジ等の発生による欠陥の低減化が可能となり、良好な熱転写記録が行えることを見出し、本発明を完成するに至った。
【００１１】
すなわち、請求項１記載の発明は、支持体上の少なくとも一方の面に熱転写層が少なくとも設けられている熱転写記録媒体であって、前記熱転写層には少なくともバインダー及び２種類以上の離型剤が含有されていることを特徴とする熱転写記録媒体である。
【００１２】
また、請求項２記載の発明は、請求項１に記載の熱転写記録媒体において、前記２種類以上の離型剤のうち、少なくとも２種類がフッ素系及びシリコーン系の離型剤であることを特徴とする。
【００１３】
さらにまた、請求項３記載の発明は、請求項２に記載の熱転写記録媒体において、前記シリコーン系の離型剤の重量比率が、前記フッ素系の離型剤を１としたときに、０．００１〜１．０であることを特徴とする。
【００１４】
さらにまた、請求項４記載の発明は、請求項１から３のいずれか１項に記載の熱転写記録媒体において、前記２種類以上の離型剤の総重量比率が、前記熱転写層の固形分重量を１としたときに、０．００１〜０．１であることを特徴とする。
【００１５】
さらにまた、請求項５記載の発明は、請求項１から４のいずれか１項に記載の熱転写記録媒体において、前記支持体と前記熱転写層との間に易接着層が設けられていることを特徴とする。
【００１６】
さらにまた、請求項６記載の発明は、請求項１から５のいずれか１項に記載の熱転写記録媒体において、前記熱転写層には染料が含有されていることを特徴とする。
【発明の効果】
【００１７】
本発明は、支持体上の少なくとも一方の面に熱転写層が少なくとも設けられている熱転写記録媒体であって、前記熱転写層には少なくともバインダー及び２種類以上の離型剤が含有されているので、熱転写層表面と被熱転写体表面とを互いに重ね合わせた状態で加えられる熱による被熱転写体表面への不要な融着が防止でき、かつ熱転写層形成用材料が有する消泡効果により熱転写層に泡スジ等の欠陥が発生し難くなり、欠陥の無い熱転写画像の記録が行えるようになる。
【発明を実施するための最良の形態】
【００１８】
以下、本発明についてさらに詳細に説明する。図１は、本発明の一例に係る熱転写記録
媒体の概略断面図である。図に示すように、この熱転写記録媒体１は、支持体２と熱転写層３からなっている。
【００１９】
支持体２は、従来から熱転写記録媒体の支持体として使用されているものと同等のものを使用することができる。その中では、機械的強度、柔軟性、耐熱性等に優れるものが好ましく用いられる。具体的には、ポリエチレンテレフタレート、ポリエチレンナフタレート、ポリプロピレン、セロファン、ポリカーボネート、ポリ塩化ビニル、ポリスチレン、ポリイミド、ナイロン、ポリ塩化ビニリデン等からなるプラスチックフィルムや、コンデンサーペーパー、パラフィン紙等の紙類を挙げることができる。これらの中では、ポリエチレンテレフタレートからなるプラスチックフィルムが特に好ましく用いられる。
【００２０】
このような支持体２の厚みは２〜２５μｍ程度、より好ましくは２〜１２μｍ程度であればよい。
【００２１】
熱転写記録時のサーマルヘッドからの熱による支持体２の熱収縮や、サーマルヘッドとの摩擦による支持体２の破断を防止するために、支持体２の熱転写層３の形成面とは反対側の面に耐熱滑性層を設けておいてもよい。このような耐熱滑性層の形成用材料としては、セルロース系樹脂、ポリエステル系樹脂、アクリル系樹脂、ビニル樹脂、ポリウレタン系樹脂等が用いられる。この耐熱滑性層の中には、耐熱性を向上させる目的で、架橋剤を含有させておいてもよい。また、滑性を向上させる目的でシリコーンオイル等の滑剤や上記樹脂をシリコーン変性したものを含有させておいてもよい。
【００２２】
また、支持体２と耐熱滑性層との間の密着性を向上させるために、支持体２の上に易接着層を設け、その上に耐熱滑性層を設けるようにしてもよい。耐熱滑性層を設けない場合は、支持体２のサーマルヘッドと接する面の表面粗さを種々の方法で調整することで耐熱性や滑性を向上させるようにしてもよい。
【００２３】
一方、熱転写層３は、ここに含まれる成分、あるいは層そのものが、熱転写記録媒体１の熱転写層３の反対側の面から加えられるサーマルヘッドからの熱により被熱転写体上に転写され、文字や絵柄等の画像を熱転写記録するための層である。
【００２４】
例えば、熱転写層３が昇華性染料を含む場合は、サーマルヘッドにより加熱された部分の染料が昇華して被熱転写体上に移行して熱転写記録がなされ、また、熱転写層３が熱溶融性を有する場合は、加熱された部分のみが被熱転写体上に転移し、被熱転写体上に文字や絵柄等の画像が記録されるようになる。
【００２５】
この熱転写層３は、少なくともバインダーと２種類以上の離型剤とを含有してなる層である。
【００２６】
離型剤としては、例えば、シリコーン系、フッ素系、高級脂肪酸、高級脂肪酸エステル、高級脂肪酸の金属塩、高級脂肪酸アミド、リン酸エステル、リン酸エステルのアルカリ金属塩、リン酸エステルのアルカリ土類金属塩といった各種オイルや界面活性剤を挙げることができる。その中で、少なくとも２種類の離型剤の組み合わせとしては、フッ素系及びシリコーン系であることが好ましい。フッ素系とシリコーン系の離型剤を組み合わせて用いることで、被熱転写体表面への不要な融着を防止し、かつ熱転写記録によって得られる印画物の欠陥を防止することができる。フッ素系及びシリコーン系の離型剤は直鎖状構造のものでも枝分かれ構造をとったものでもよく、また、ひとつのモノマーから構成されるホモポリマーでも２種類のモノマーから構成されるコポリマーでもよい。
【００２７】
熱転写層３に含有させる２種類以上の離型剤のうち、少なくとも２種類がフッ素系及び
シリコーン系の離型剤である場合、シリコーン系の離型剤の重量比率は、フッ素系の離型剤を１としたときに、０．００１〜１．０であることが好ましく、さらに０．００５〜０．５であればより好ましい。シリコーン系の離型剤の重量比率が０．００１より小さい場合は、それを含む熱転写層形成用のインキ（熱転写層形成用材料）に泡が発生してしまうことにより、それによって形成される熱転写層が設けられた熱転写記録媒体の表面に泡スジが発生してしまい、その結果、熱転写記録によって得られる印画物に抜け等の欠陥ができてしまう。一方、１．０より大きい場合は、外観にシリコーン系添加剤によるハジキが発生し易くなり、その結果印画物に抜け等の欠陥ができてしまうことが危惧される。
【００２８】
また、２種類以上の離型剤の総重量比率は、前記熱転写層の固形分重量を１としたときに、０．００１〜０．１であることが好ましく、さらに０．００３〜０．０５であればより好ましい。２種類以上の離型剤の総重量比率が０．００１より小さい場合、熱による被熱転写体表面への不要な融着を防止できない場合がある。一方、０．１より大きい場合、熱転写記録媒体の外観上の抜け等が発生し、印画物に欠陥が生じ易くなる。
【００２９】
熱転写層３の膜厚は０．２〜５．０μｍ程度であればよいが、０．４〜３．０μｍ程度であればより好ましい。０．２μｍを下回ると十分な発色感度が得られ難くなり、また、５．０μｍを越えると発色感度が悪くなる。
【００３０】
また、熱転写層３が色材として昇華性染料を含む場合、その染料としては従来公知のものを用いることができる。具体的には、イエロー系のものとしては、カヤセットイエローＡＧ、カヤセットイエローＴＤＮ、ＰＹＴ５２、プラストイエロー８０４０、ホロンブリリアントイエローＳ６ＧＬＰＩ等が挙げられる。マゼンタ系のものとしては、カヤセットレッドＢ、カヤセットレッド１３０、セレスレッド７Ｂ、マクロレックスレッドバイオレットＲ等を挙げられる。シアン系のもとしては、カヤセットブルー７１４、セレスブルーＧＮ、ＭＳブルー５０等が挙げられる。
【００３１】
これらの昇華性染料との組み合わせで用いるバインダーとしては、従来公知のものが使用できる。具体的には、ポリビニルアセタール樹脂、ポリビニルブチラール樹脂、ポリエステル樹脂、フェノキシ樹脂、スチレン−アクリルニトリル共重合樹脂、エチルセルロース、ヒドロキシエチルセルロース、ポリカーボネート等の耐熱性、染料移行性等に優れた樹脂を挙げることができる。
【００３２】
昇華性染料との組み合わせで用いるバインダーのガラス転移温度としては、５０℃以上が好ましい。ガラス転移温度が５０℃未満であると、熱転写時に熱転写層３が被熱転写体に融着しやすくなったり、熱転写記録媒体の保存性に問題が生じることがあるため好ましくない。さらに、熱転写層３に含まれる昇華性染料とバインダーとの比率は、１００：５０〜１００：３００程度が好ましい。
【００３３】
一方、熱転写層３が熱溶融性を有する場合、熱転写層３は上記した離型剤やバインダーのほかに、色材、ワックスを含有する。色材としては、公知の顔料を用いることができる。例えば、ブラック単色印字用としてはカーボンブラックが、多色印字用としては、イエロー、マゼンタ、シアンの画像を形成するための顔料及びこの３色の顔料にブラックを加えた４色の顔料が使用できる。これら顔料は、１種類もしくは２種類以上組み合わせて使用することも可能である。
【００３４】
溶融性の熱転写層に含有させる有機顔料の例としては、フタルイミド系イエロー、ベンズイミダゾロンオレンジ、スルホアミドイエロー、ベンズイミダゾロンイエロー等のアゾ顔料、フタロシアニン顔料、ジケトピロロピロール、キノフタロン、イソインドリノン、ジアミノジアントラキノン等を挙げることができる。
【００３５】
また、熱溶融性の熱転写層に使用するバインダーとしては、エチレン−酢酸ビニル共重合体、ポリアミド樹脂、ロジン系誘導体、アクリル樹脂、エポキシ樹脂等を挙げることができる。また、ワックスとしては、パラフィンワックス、マイクロクリスタルワックス、カルナバワックス、モンタンワックス、ポリエチレンワックス、エステルワックス、酸化ワックス等を挙げることができる。
【００３６】
以上のような構成になる熱転写層３はさらに微粒子を含有していてもよい。微粒子としては、例えば、タルク、クレー、カオリン、酸化マグネシウム、水酸化マグネシウム、炭酸カルシウム等の無機系微粒子や、ポリエチレン微粒子、ポリプロピレン微粒子、ポリスチレン微粒子、シリコーン微粒子等の有機系微粒子が挙げられる。
【００３７】
上記した熱転写層３と支持体２との密着性を向上させるために、中間層として易接着層を設けておいてもよい。その他、熱転写層３には、必要に応じて、界面活性剤、ブロッキング防止剤、酸化防止剤、紫外線吸収剤、帯電防止剤等を添加しておいてもよく、これらの機能を有する層を積層しておいてもよい。
【００３８】
熱転写層３は、例えば、熱転写層形成用材料からなる薄膜をバーコート、ブレードコート、エアナイフコート、グラビアコート、ロールコート等のウェットコーティング法によって支持体２上に塗布し、しかる後に乾燥させて形成すればよい。
【００３９】
他方、このような構成になる本発明の熱転写記録媒体により転写画像を記録するため被熱転写体は、例えば、支持体及び受容層とからなるものである。
【００４０】
被熱転写体の支持体としては、熱転写記録媒体の支持体として使用されているものと同等のものを使用することができる。その中では、機械的強度、柔軟性、耐熱性等に優れるものが好ましく用いられる。具体的には、ポリエチレンテフタレート、ポリエチレンナフタレートなどのポリエステルや、ポリエチレン、ポリ塩化ビニル、ポリカーボネート、ポリエステル、ポリサルファン、ポリイミド、ポリビニルアルコール、芳香族ポリアミド、アラミド等からなるプラスチックフィルムや、上質紙、コート紙、合成紙等の紙基材等が挙げられる。支持体の厚みには特に限定はないが、一般的には２５〜２５０μｍ程度であればよい。７５〜２００μｍ程度であればより好ましい。
【００４１】
また、受容層の形成用材料としては、熱転写層が昇華性染料を含有するものである場合には、例えば、その昇華性染料に対して染着性を有するブチラール樹脂、ポリエチレン、ポリウレタン、ポリプロピレン、ポリ塩化ビニル、ポリブタジエン、ポリ酢酸ビニル、塩化ビニル−酢酸ビニル共重合体、エチレン−酢酸ビニル共重合体、ポリアミド、ポリエステル、ポリカプロラクトン、ポリビニルアセタール、エポキシ、ケトン、或いはこれらの変性樹脂やブレンド品等の熱可塑性樹脂や、これらの架橋生成物、等を使用することができる。これらは単独でも２種以上を混合して用いてもよい。
【００４２】
受像層の膜厚は、薄すぎると熱転写記録された画像の反射濃度が低下し、良好な熱転写画像を形成することが困難になる。一方、厚すぎると色のにじみ等が生じ、の画像品位の低下が起きる。従って、一般的には１〜３０μｍ程度、好ましくは３〜１０μｍ程度の厚みとすればよい。
【００４３】
この受像層には、画像形成時の被熱転写体への不要な熱融着を防止する目的で、種々の離型剤を含有させることが好ましい。このような離型剤としては、公知の離型剤を適宜選択して使用することができる。例えば、シリコーン系、フッ素系、リン酸エステル系の各種オイルや、界面活性剤や、金属酸化物、シリカ、等の各種フィラー等が使用できる。中
でも、シリコーンオイルは好ましく用いられる。また、その添加割合は、受像層の構成条件により異なるが、一般的には、１〜３０重量％程度とすることが好ましい。
【実施例】
【００４４】
以下、実施例について詳細に説明するが、本発明はこの実施例に限定されるものではない。
＜実施例１＞
下記組成の熱転写層用インキ（熱転写層形成用材料）を用い、裏面に耐熱滑性処理を施した厚み４．５μｍのポリエチレンテレフタレートフイルムに、乾燥後の膜厚が１．０μｍとなるように薄膜を塗布し、しかる後に乾燥させて熱転写層を設け、本発明の実施例１に係る熱転写記録媒体を得た。
〔熱転写層用インキの組成〕
・Ｃ．Ｉ．ソルベントブルー６３                                  ２５重量部
・Ｃ．Ｉ．ソルベントブルー３６                                  ２５重量部
・フェノキシ樹脂                                                ５０重量部
・フッ素系離型剤                                                  １重量部
・シリコーン系離型剤                                      ０．００１重量部
・メチルエチルケトン                                          ６００重量部
・トルエン                                                    ３００重量部
次に、基材シートとして、発泡ポリプロピレンフィルム（厚み：５０μｍ）／接着樹脂層／コート紙（塗布量：１０８ｇ／ｍ2 ）／接着樹脂層／発泡ポリプロピレンフィルム（厚み：５０μｍ）の積層構成になるものを用い、この片方の面に下記組成の受容層用インキ（受容層形成用材料）の薄膜を乾燥後の膜厚が４μｍとなるように塗布した後、乾燥を行い、しかる後に４５℃で１週間エージングを行い、受容層付きの被熱転写体を得た。
〔受容層用インキの組成〕
・塩化ビニル−酢酸ビニル系共重合体
（日信化学工業社製、ソルバインＡ）                        ５０．０重量部
・シリコーンオイル
（信越化学工業社製、ＫＦ３９３）                            ２．０重量部
・メチルエチルケトン                                        ２５．０重量部
・トルエン                                                  ２５．０重量部
＜実施例２＞
熱転写層用インキ中のシリコーン系離型剤の量が０．００５重量部になるように調整したほかは、実施例１と同様にして本発明の実施例２に係る熱転写記録媒体を得た。
＜実施例３＞
熱転写層用インキ中のシリコーン系離型剤の量が０．０１重量部になるように調整したほかは、実施例１と同様にして本発明の実施例３に係る熱転写記録媒体を得た。
＜実施例４＞
熱転写層用インキ中のシリコーン系離型剤の量が０．０５重量部になるように調整したほかは、実施例１と同様にして本発明の実施例４に係る熱転写記録媒体を得た。
＜実施例５＞
熱転写層用インキ中のシリコーン系離型剤の量が０．１重量部になるように調整したほかは、実施例１と同様にして本発明の実施例５に係る熱転写記録媒体を得た。
＜実施例６＞
熱転写層用インキ中のシリコーン系離型剤の量が０．５重量部になるように調整したほかは、実施例１と同様にして本発明の実施例６に係る熱転写記録媒体を得た。
＜実施例７＞
熱転写層用インキ中のシリコーン系離型剤の量が１．０重量部になるように調整したほかは、実施例１と同様にして本発明の実施例７に係る熱転写記録媒体を得た。
＜比較例１＞
熱転写層用インキ中にシリコーン系離型剤の量を添加しないように調整したほかは、実施例１と同様にして比較例１に係る熱転写記録媒体を得た。
＜比較例２＞
熱転写層用インキ中のシリコーン系離型剤の量が５．０重量部になるように調整したほかは、実施例１と同様にして比較例２に係る熱転写記録媒体を得た。
【００４５】
得られた各熱転写記録媒体の熱転写層面と前記した被熱転写体の受容層面とを重ね、サーマルヘッドを用いて染料を転移させて被熱転写体に画像を熱転写記録した。
【００４６】
得られた熱転写記録画像に対して以下の評価を行った。結果を表１に示す。
〔評価項目〕
＜熱転写記録媒体の外観＞
熱転写層の製膜時に、抜け等の欠陥が生じているか否かを確認した。抜け等が生じていなかった場合は○、生じていた場合は×、多少生じていた場合は△で評価した。
＜転写時離型性＞
熱転写記録において、熱転写記録媒体の熱転写層が被熱転写体の受容層面へ貼り付くか否かを確認した。貼り付きが生じなかった場合は○、生じた場合は×、多少生じた場合は△で評価した。
【００４７】
【表１】
2010131927.tif 000003
本発明の熱転写記録媒体によれば、熱転写記録時に熱転写層表面の被熱転写体表面への不要な融着が防止でき、かつその熱転写層に泡スジ等の欠陥が生じていないため、熱転写層の欠陥に起因する熱転写画像の欠陥も生じていなかった。また、比較例１に係る熱転写記録媒体においては、シリコーン系離型剤を添加していないことで、抜け等の外観不良が発生し、かつ離型性が不十分であることが確認され、比較例２に係る熱転写記録媒体においては、シリコーン系添加剤を多量に添加してあることで、得られた印画物にシリコーン系添加剤によるハジキが発生してしまうことが確認された。
【図面の簡単な説明】
【００４８】
【図１】本発明の一実施形態に係る熱転写記録媒体の概略断面図である。
【符号の説明】
【００４９】
１…熱転写記録媒体
２…支持体
３…熱転写層
【図１】
2010131927.tif 000004